(57)【特許請求の範囲】
【請求項１】
塩化ビニル樹脂、（Ａ）ステアリン酸亜鉛、（Ｂ）イソシアヌレート化合物、（Ｃ）ステアロイルベンゾイルメタン、（Ｄ）０．９５〜１．１ｇ／ｃｍ3である高密度酸化ポリエチレンワックス、（Ｅ）酸化チタン、及び（Ｆ）フタロシアニンブルーを含有する塩化ビニル樹脂組成物であって、前記塩化ビニル樹脂１００質量部に対する前記（Ａ）〜（Ｆ）成分の合計含量が１〜６質量部である塩化ビニル樹脂組成物。
【請求項２】
前記（Ｆ）フタロシアニンブルーの含量が前記塩化ビニル樹脂１００質量部に対して０．１質量部以下であり、前記（Ｆ）フタロシアニンブルーに対する前記（Ｅ）酸化チタンの含有質量比（Ｅ／Ｆ）が５０以上である請求項１に記載の塩化ビニル樹脂組成物。
【請求項３】
前記（Ａ）〜（Ｆ）成分の合計含量に対する前記（Ａ）ステアリン酸亜鉛の含有割合が２０〜６０質量％である請求項１又は２に記載の塩化ビニル樹脂組成物。
【請求項４】
前記（Ａ）〜（Ｆ）成分の合計含量に対する前記（Ｂ）イソシアヌレート化合物の含有割合が１〜１０質量％である請求項１〜３のいずれか１項に記載の塩化ビニル樹脂組成物。
【請求項５】
前記（Ａ）〜（Ｆ）成分の合計含量に対する前記（Ｃ）ステアロイルベンゾイルメタンの含有割合が０．１〜５質量％である請求項１〜４のいずれか１項に記載の塩化ビニル樹脂組成物。
【請求項６】
前記（Ａ）〜（Ｆ）成分の合計含量に対する前記（Ｄ）０．９５〜１．１ｇ／ｃｍ3である高密度酸化ポリエチレンワックスの含有割合が０．１〜５質量％である請求項１〜５のいずれか１項に記載の塩化ビニル樹脂組成物。
【請求項７】
導体と、前記導体の外周に被覆された、請求項１〜６のいずれか１項に記載の塩化ビニル樹脂組成物からなる絶縁層とを備えた絶縁電線。
【請求項８】
請求項１〜６のいずれか１項に記載の塩化ビニル樹脂組成物からなるシースを備えたケーブル。
【発明の詳細な説明】
【技術分野】
【０００１】
本発明は、塩化ビニル樹脂組成物、並びにこれを用いた絶縁電線及びケーブルに関する。
【背景技術】
【０００２】
従来から、電子機器類の内部配線等に使用される絶縁電線やケーブルの被覆材の主原料として塩化ビニル樹脂（ＰＶＣ）が用いられてきている。
【０００３】
塩化ビニル樹脂は、成形加工時に１７０℃以上に加熱され、分子構造から塩素が離脱するので、引張伸びは低下し、高温環境下での耐電圧特性も著しく低下するという問題点を有する。これを防ぐために、従来は長期耐熱効果がある鉛及び鉛化合物系安定剤が使用されていたが、これらはＥＵのＲｏＨＳ指令で禁止物質に指定される環境負荷物質である。そのため、その代替として、現在は殆どの絶縁電線で非鉛系安定剤が使用されている。
【０００４】
非鉛系安定剤は、鉛及び鉛化合物系安定剤ほどの効果が得られないが、用途に合わせて、バリウム亜鉛系、水酸化カルシウム系、カルシウム亜鉛系、ハイドロタルサイト系、オクチル酸金属等の非鉛系安定剤が適宜使用されている(例えば、特許文献１〜４参照)。
【０００５】
また、国内の通信用のＬＡＮケーブル等には、空色を呈した鉛を含有しない塩化ビニル樹脂組成物が外被用材料として用いられている。空色とするためには、微量の青顔料と白顔料（酸化チタン）などで調色する方法が適用されている。
【先行技術文献】
【特許文献】
【０００６】
【特許文献１】特許第３０１８３６７号公報
【特許文献２】特開平７−２９２１９４号公報
【特許文献３】特開平８−９２４４６号公報
【特許文献４】特開２００３−４０６１４号公報
【発明の概要】
【発明が解決しようとする課題】
【０００７】
青色顔料にはフタロシアニンブルーや群青（ウルトラマリンブルー）などがあるが、各々以下の課題を抱えている。
フタロシアニンブルーは、高価な有機顔料であるため、低添加での色相調整が望まれる。しかし、塩化ビニル樹脂１００質量部に対して添加量が０．１質量部以下で調色したものを日光や蛍光灯直下に晒すと部分的に空色発色度が低下（白色化）する現象が発生し、付設景観を損ねる問題があった。
群青は、日光や蛍光灯直下にさらしても、発色度の低下は軽微であるものの、酸にさらすと硫化水素を発生し、発色度が低下する問題があった。
【０００８】
そこで、本発明の目的は、空色を呈するためにフタロシアニンブルーを使用した塩化ビニル樹脂組成物において、日光や蛍光灯直下で使用しても空色発色度の低下（白色化）を抑制できる塩化ビニル樹脂組成物、並びにこれを用いた絶縁電線及びケーブルを提供することにある。
【課題を解決するための手段】
【０００９】
［１］塩化ビニル樹脂、（Ａ）ステアリン酸亜鉛、（Ｂ）イソシアヌレート化合物、（Ｃ）ステアロイルベンゾイルメタン、（Ｄ）０．９５〜１．１ｇ／ｃｍ3である高密度酸化ポリエチレンワックス、（Ｅ）酸化チタン、及び（Ｆ）フタロシアニンブルーを含有する塩化ビニル樹脂組成物であって、前記塩化ビニル樹脂１００質量部に対する前記（Ａ）〜（Ｆ）成分の合計含量が１〜６質量部である塩化ビニル樹脂組成物。
［２］前記（Ｆ）フタロシアニンブルーの含量が前記塩化ビニル樹脂１００質量部に対して０．１質量部以下であり、前記（Ｆ）フタロシアニンブルーに対する前記（Ｅ）酸化チタンの含有質量比（Ｅ／Ｆ）が５０以上である前記［１］に記載の塩化ビニル樹脂組成物。
［３］前記（Ａ）〜（Ｆ）成分の合計含量に対する前記（Ａ）ステアリン酸亜鉛の含有割合が２０〜６０質量％である［１］又は［２］に記載の塩化ビニル樹脂組成物。
［４］前記（Ａ）〜（Ｆ）成分の合計含量に対する前記（Ｂ）イソシアヌレート化合物の含有割合が１〜１０質量％である［１］〜［３］のいずれか１つに記載の塩化ビニル樹脂組成物。
［５］前記（Ａ）〜（Ｆ）成分の合計含量に対する前記（Ｃ）ステアロイルベンゾイルメタンの含有割合が０．１〜５質量％である［１］〜［４］のいずれか１つに記載の塩化ビニル樹脂組成物。
［６］前記（Ａ）〜（Ｆ）成分の合計含量に対する前記（Ｄ）０．９５〜１．１ｇ／ｃｍ3である高密度酸化ポリエチレンワックスの含有割合が０．１〜５質量％である［１］〜［５］のいずれか１つに記載の塩化ビニル樹脂組成物。
［７］導体と、前記導体の外周に被覆された、［１］〜［６］のいずれか１つに記載の塩化ビニル樹脂組成物からなる絶縁層とを備えた絶縁電線。
［８］［１］〜［６］のいずれか１つに記載の塩化ビニル樹脂組成物からなるシースを備えたケーブル。
【００１０】
［１］塩化ビニル樹脂を含むベースポリマーに（Ａ）脂肪酸金属塩、（Ｂ）シアヌル酸誘導体又はイソシアヌル酸誘導体、（Ｃ）ステアロイルベンゾイルメタン、（Ｄ）高密度酸化ポリエチレンワックス、（Ｅ）酸化チタン、及び（Ｆ）フタロシアニンブルーが含有されており、前記塩化ビニル樹脂１００質量部に対する前記（Ａ）〜（Ｆ）の合計含量が１〜６質量部である塩化ビニル樹脂組成物。
［２］前記（Ｆ）フタロシアニンブルーの含量が前記塩化ビニル樹脂１００質量部に対して０．１質量部以下であり、前記（Ｆ）フタロシアニンブルーに対する前記（Ｅ）酸化チタンの含有質量比（Ｅ／Ｆ）が５０以上である前記［１］に記載の塩化ビニル樹脂組成物。
［３］前記（Ａ）脂肪酸金属塩は、脂肪酸亜鉛塩、脂肪酸カルシウム塩、脂肪酸マグネシウム塩、及び脂肪酸アルミニウム塩から選ばれる１つ以上である前記［１］又は前記［２］に記載の塩化ビニル樹脂組成物。
［４］前記（Ａ）脂肪酸金属塩は、（Ａ１）脂肪酸亜鉛塩及び（Ａ２）脂肪酸亜鉛塩以外の脂肪酸金属塩であり、前記（Ａ２）脂肪酸亜鉛塩以外の脂肪酸金属塩に対する前記（Ａ１）脂肪酸亜鉛塩の含有質量比（Ａ１／Ａ２）が４〜９である前記［１］〜［３］のいずれか１つに記載の塩化ビニル樹脂組成物。
［５］前記（Ａ）〜（Ｆ）の合計含量に対する前記（Ａ）脂肪酸金属塩の含有割合が２０〜６０質量％である前記［１］〜［４］のいずれか１つに記載の塩化ビニル樹脂組成物。
［６］前記（Ａ）〜（Ｆ）の合計含量に対する前記（Ｂ）シアヌル酸誘導体又はイソシアヌル酸誘導体の含有割合が１〜１０質量％である前記［１］〜［５］のいずれか１つに記載の塩化ビニル樹脂組成物。
［７］前記（Ａ）〜（Ｆ）の合計含量に対する前記（Ｃ）ステアロイルベンゾイルメタンの含有割合が０．１〜５質量％である前記［１］〜［６］のいずれか１つに記載の塩化ビニル樹脂組成物。
［８］前記（Ａ）〜（Ｆ）の合計含量に対する前記（Ｄ）高密度酸化ポリエチレンワックスの含有割合が０．１〜５質量％である前記［１］〜［７］のいずれか１つに記載の塩化ビニル樹脂組成物。
［９］導体と、前記導体の外周に被覆された、前記［１］〜［８］のいずれか１つに記載の塩化ビニル樹脂組成物からなる絶縁層とを備えた絶縁電線。
［１０］前記［１］〜［８］のいずれか１つに記載の塩化ビニル樹脂組成物からなるシースを備えたケーブル。
【発明の効果】
【００１１】
本発明によれば、空色を呈するためにフタロシアニンブルーを使用した塩化ビニル樹脂組成物において、日光や蛍光灯直下で使用しても空色発色度の低下（白色化）を抑制できる塩化ビニル樹脂組成物、並びにこれを用いた絶縁電線及びケーブルを提供することができる。
【図面の簡単な説明】
【００１２】
【図１】本発明の実施の形態に係る絶縁電線の一例を示す横断面図である。
【図２】本発明の実施の形態に係るケーブルの一例を示す横断面図である。
【発明を実施するための形態】
【００１３】
＜解決手段の検討＞
鉛を含有しない塩化ビニル樹脂組成物の熱劣化や光劣化に対する安定剤としては、カルシウム／亜鉛系安定剤が用いられる。カルシウム／亜鉛系安定剤は、下表１の通り、各種の役割からなる材料の混合物である。
【００１４】
【表１】
0006402675.tif 000002
【００１５】
表１に示されるジベンゾイルメタン（ＤＢＭ）は、ステアリン酸亜鉛と反応し、ケト・エノール互変異性体を形成し、アリル塩の置換に働き、ＰＶＣの安定化に働くことが知られている。ＤＢＭの通常の反応は、次式（I）、（II）の通りである。
【００１６】
【化１】
0006402675.tif 000003
【００１７】
【化２】
0006402675.tif 000004
【００１８】
また、表１に示されるベンゾトリアゾール（ＢＴＡ）（無色）は、次式（III）の通り、銅と配位結合してＣｕ−ＢＴＡ（無色）となって活性化を抑制することで、ポリマのレドックス反応を抑える材料として知られている。
【００１９】
【化３】
0006402675.tif 000005
【００２０】
ＤＢＭ−Ｚｎ互変異性体、低濃度のフタロシアニンブルー、及びＢＴＡが共存する系における白色化現象はこれまでに解明されてないため、下記の表２の通り、要素実験を実施した。屋外暴露試験は、使用時における耐紫外線性を模擬し、プレス耐熱試験は、成形加工時の変色を模擬したものである。Ｎｏ．１〜４の比較実験結果から、退色には、主としてＤＢＭが関わり、ＢＴＡも影響していることがわかった。また、屋外暴露による退色とプレス耐熱性とはトレードオフの関係にあることがわかった。
【００２１】
＜屋外暴露試験＞
シート形状にした塩化ビニル樹脂組成物を用いて、加熱プレス機にて０．５ｍｍｔとしたシート片を各試験例につき２枚ずつ作製した。その内の１枚は、基準として屋内の暗室に保管した。残りの１枚は、日中、日陰とならない屋外にて２１日間、日光曝露させた。退色の変化は、コニカミノルタ社の色差計ＣＲ−３００を用い、基準との色差で退色の有無・程度を判断した。
【００２２】
＜プレス耐熱試験＞
シート形状にした塩化ビニル樹脂組成物を用いて、加熱プレス機によるプレス耐熱性にて、成形加工時の変色度合を検証した。プレス温度は、実際の押出作業を実施する時の温度１８０℃を適用し、プレス時間は１時間とした。評価は、プレス前後の色相を目視で確認し、変色の有無を判断した。
【００２３】
【表２】
0006402675.tif 000006
【００２４】
屋外暴露による退色とプレス耐熱性とのトレードオフの関係は、以下の化学反応式（IV）、（V）によるものと推定した。式（IV）では、ＤＢＭ−Ｚｎ（無色）とフタロシアニンブルー（青色）が紫外線（太陽光）を当てることで反応し、ＤＢＭ−Ｃｕ（薄緑色）とＺｎフタロシアニン（青緑色）となる（退色現象）。また、経時的な暴露により式（IV）の左方向の反応も起こる。さらに、式（V）では、ＤＢＭ−Ｃｕ（薄緑色）とＢＴＡ（無色）が紫外線（太陽光）を当てることで反応し、Ｃｕ−ＢＴＡ（無色）となる（退色促進）。
【００２５】
【化４】
0006402675.tif 000007
【００２６】
【化５】
0006402675.tif 000008
【００２７】
上述の反応を起こさない方法として、以下の式（VI）〜（VIII）の反応の採用を考えた。
【００２８】
【化６】
0006402675.tif 000009
【００２９】
【化７】
0006402675.tif 000010
【００３０】
【化８】
0006402675.tif 000011
【００３１】
すなわち、下記の方法を採用した。
（１）ステアリン酸亜鉛を通常より多めに添加し、ＳＢＭ（ステアロイルベンゾイルメタン）によるアリル塩の安定化が効率的に働くように、ステアリン酸亜鉛及びＳＢＭの添加量を調整した（式（VII））。
（２）塩化亜鉛をキレート形成により安定化させ、金属塩に起因する塩化ビニル樹脂の熱劣化を抑制するため、イソシアヌレート化合物を選定し、添加した（式（VIII））。
（３）ステアリン酸亜鉛を通常より多めに添加することによる外滑性過多現象は、０．９５〜１．１ｇ／ｃｍ3である高密度酸化ポリエチレンワックスの添加で調整した。
【００３２】
つまり、退色の主要因となるＤＢＭと同様にアリル塩安定剤として働くＳＢＭをステアリン酸亜鉛、イソシアヌレート化合物、０．９５〜１．１ｇ／ｃｍ3である高密度酸化ポリエチレンワックスを用いた系で効率的に機能させることで、フタロシアニンブルーの紫外線退色を防げると考えた。
【００３３】
以下、本発明の実施の形態について詳細に説明する。
【００３４】
〔塩化ビニル樹脂組成物〕
本発明の実施の形態に係る塩化ビニル樹脂組成物は、塩化ビニル樹脂、（Ａ）ステアリン酸亜鉛、（Ｂ）イソシアヌレート化合物、（Ｃ）ステアロイルベンゾイルメタン、（Ｄ）０．９５〜１．１ｇ／ｃｍ3である高密度酸化ポリエチレンワックス、（Ｅ）酸化チタン、及び（Ｆ）フタロシアニンブルーを含有する塩化ビニル樹脂組成物であって、前記塩化ビニル樹脂１００質量部に対する前記（Ａ）〜（Ｆ）成分の合計含量が１〜６質量部である。
【００３５】
（塩化ビニル樹脂）
本発明の実施の形態に係る塩化ビニル樹脂組成物は、ベースポリマーとして塩化ビニル樹脂を含有している。
【００３６】
塩化ビニル樹脂としては、塩化ビニルの単独重合体（すなわちポリ塩化ビニル）のほか、塩化ビニルと他の共重合可能なモノマーとの共重合体、及びこれらの混合物が挙げられる。塩化ビニルと共重合可能なモノマーとしては、酢酸ビニル、塩化ビニリデン、（メタ）アクリル酸、アクリロニトリル等が挙げられる。
【００３７】
塩化ビニル樹脂は、平均重合度１３００〜２５００のものを用いることが好ましい。平均重合度１５００〜２０００の間にコントロールされたものが耐熱性、耐寒性、成形性の面からより好ましい。重合度が低くなると成形性は向上するが耐熱性、耐寒性が低下する。逆に重合度が高くなると耐熱性、耐寒性は向上するが、成形性が悪くなる。
【００３８】
塩化ビニル樹脂は、必要に応じて、重合度の異なるものを２種以上ブレンドして用いても良い。また、本発明の効果を奏する限りにおいて、必要に応じて、ベースポリマーに、エチレン・酢酸ビニル共重合体、塩素化ポリエチレン等を添加しても良い。ベースポリマー中の塩化ビニル樹脂の含有割合は、８０質量％以上であることが好ましく、９０質量％以上であることがより好ましく、９５質量％以上であることがさらに好ましい。
【００３９】
（（Ａ）ステアリン酸亜鉛、（Ｂ）イソシアヌレート化合物、（Ｃ）ステアロイルベンゾイルメタン、（Ｄ）０．９５〜１．１ｇ／ｃｍ3である高密度酸化ポリエチレンワックス、（Ｅ）酸化チタン、及び（Ｆ）フタロシアニンブルー）
本発明の実施の形態に係る塩化ビニル樹脂組成物は、塩化ビニル樹脂、（Ａ）ステアリン酸亜鉛、（Ｂ）イソシアヌレート化合物、（Ｃ）ステアロイルベンゾイルメタン、（Ｄ）０．９５〜１．１ｇ／ｃｍ3である高密度酸化ポリエチレンワックス、（Ｅ）酸化チタン、及び（Ｆ）フタロシアニンブルーを含有している。塩化ビニル樹脂１００質量部に対する上記（Ａ）〜（Ｆ）成分の合計含量は、１〜６質量部である。これらの合計含量を上記範囲内とすることで本願発明の効果を奏する。（Ａ）〜（Ｆ）の合計含量は、塩化ビニル樹脂１００質量部に対して、１．２〜５質量部であることが好ましく、１．５〜４．５質量部であることがより好ましく、２〜４質量部であることがさらに好ましい。
【００４１】
Ａ：ステアリン酸亜鉛
（Ａ）ステアリン酸亜鉛の含有割合は、（Ａ）〜（Ｆ）成分の合計含量に対して２０〜６０質量％であることが好ましく、３０〜５５質量％であることがより好ましい。（Ａ）ステアリン酸亜鉛の含量は、塩化ビニル樹脂１００質量部に対して１〜２質量部であることが好ましく、１．２〜１．８質量部であることがより好ましい。
【００４２】
脂肪酸金属塩の役割をカルシウム塩及び亜鉛塩を例に以下に説明する。
(C17H35COO)2Zn + 2HCL → ZnCL2 ＋ C17H35COOH
(C17H35COO)2Ca + ZnCL2 → (C17H35COO)2Zn +CaCL2
【００４３】
熱や光により、塩化ビニル樹脂から発生する塩化水素を金属石鹸が捕捉し、金属塩が生成する。脂肪酸亜鉛と脂肪酸カルシウムを比較すると、脂肪酸亜鉛の方がその捕捉力が高いため、塩化亜鉛がまず生成する。塩化亜鉛が塩化ビニル樹脂混和物中に存在すると、短波長の色調となり、着色は改善される。しかし、塩化亜鉛は、塩化ビニル樹脂の脱塩化水素を促進することや脂肪酸亜鉛の大量添加は混和物の系が外部滑性過多となるため適量添加が必要となる。一方、脂肪酸カルシウムは、塩化水素を捕捉する以外に、上式の通り、塩化亜鉛との交換反応も進むので脱塩化水素抑制にも働く。
【００４７】
Ｂ：イソシアヌレート化合物
（Ｂ）イソシアヌレート化合物の含有割合は、（Ａ）〜（Ｆ）成分の合計含量に対して１〜１０質量％であることが好ましく、２〜８質量％であることがより好ましい。（Ｂ）イソシアヌレート化合物の含量は、塩化ビニル樹脂１００質量部に対して０．１〜１質量部であることが好ましく、０．１５〜０．５質量部であることがより好ましい。
【００４８】
上記イソシアヌレート化合物（例えばイソシアヌル酸トリス（２−ヒドロキシエチル））の役割は、金属塩のキレート化による塩化ビニル樹脂からの脱塩化水素を抑制するためのものである。
【００４９】
金属塩化物は、ポリエンとπ錯体を生成し、着色することが知られているが、本系材料が無色のキレート化合物を作るため、着色低減にも効果が発現する。但し、本系材料は、塩化ビニル樹脂との相溶性に劣るため、適量化が必要となる。
【００５０】
Ｃ：ステアロイルベンゾイルメタン
（Ｃ）ステアロイルベンゾイルメタンの含有割合は、（Ａ）〜（Ｆ）成分の合計含量に対して０．１〜５質量％であることが好ましく、０．５〜２．５質量％であることがより好ましい。（Ｃ）ステアロイルベンゾイルメタンの含量は、塩化ビニル樹脂１００質量部に対して０．０１〜０．５質量部であることが好ましく、０．０２〜０．１質量部であることがより好ましい。
【００５１】
ステアロイルベンゾイルメタンの役割を以下に説明する。
一般に塩化ビニル樹脂のアリル塩安定化剤としては、ジベンゾイルメタン（ＤＢＭ）が用いられてきた。脂肪酸塩や金属化合物下で、前述の式（I）、（II）の通り働く。すなわち、アリル塩を安定化することで、結果として着色抑制剤として働く。
【００５２】
ＤＢＭの欠点としては、光増感性があることは知られているが、他にアリル塩を安定化するために１／２モルの金属塩を必要とすることと、反応が２段階であることである。１段階でより早期にアリル塩を安定化させる材料として、本発明においてはステアロイルベンゾイルメタンを用いた。反応式は、前述の式（VII）の通りであり、金属塩存在下で、アリル塩を１段階で安定化させる。
【００５３】
Ｄ：高密度酸化ポリエチレンワックス
ポリオレフィンワックスには、ポリエチレンホモポリマータイプ、酸化ポリエチレンタイプ、高密度酸化ポリエチレンタイプ、ポリプロピレンタイプ、エチレン・アクリル酸共重合タイプ、エチレン・酢酸ビニル共重合タイプ、酸化エチレン・酢酸ビニル共重合タイプ、低分子量アイオノマータイプ、エチレン−無水マレイン酸共重合タイプ、プロピレン−無水マレイン酸共重合タイプなど、さまざまなワックスが存在する。これらの中でも、以下の点に着眼し、高密度酸化ポリエチレンワックスを選定した。
（１）塩化ビニル樹脂、及び（Ｂ）シアヌル酸誘導体又はイソシアヌル酸誘導体や（Ｃ）ステアロイルベンゾイルメタンとの相溶性を考慮し、極性基を保有するワックスであること。
（２）国際規格ＡＳＴＭ−Ｄ３９５４ベースの滴点が本発明の塩化ビニル樹脂組成物の混練温度（１３０〜１５０℃）付近にあるワックスであること。
（３）本発明の塩化ビニル樹脂組成物の混練温度付近での粘度が高く、内部滑剤として働くワックスであること。
【００５４】
本発明の実施形態における高密度酸化ポリエチレンワックスは、密度が０．９５〜１．１ｇ／ｃｍ3である。また、酸価が１〜４５ＫＯＨｍｇ／ｇ、軟化点が１００〜１５０℃であることが好ましい。密度は０．９６〜１．０ｇ／ｃｍ3であることがより好ましく、酸価は７〜４１ＫＯＨｍｇ／ｇであることがより好ましい。
【００５５】
また、本発明の実施形態における高密度酸化ポリエチレンワックスは、１５０℃における粘度が２５００〜８５０００ｃｐｓの範囲内のものであることが好ましく、１５０℃における粘度が８５００〜８５０００ｃｐｓの範囲内のものであることがより好ましい。
【００５６】
（Ｄ）高密度酸化ポリエチレンワックスの含有割合は、（Ａ）〜（Ｆ）成分の合計含量に対して０．１〜５質量％であることが好ましく、０．５〜２．５質量％であることがより好ましい。（Ｄ）高密度酸化ポリエチレンワックスの含量は、塩化ビニル樹脂１００質量部に対して０．０１〜１質量部であることが好ましく、０．０２〜０．５質量部含有することがより好ましく、０．０３〜０．１質量部含有することが混練効率向上の観点からさらに好ましい。
【００５７】
また、本発明の効果を奏する限りにおいて、必要に応じて、高密度酸化ポリエチレンワックス以外のポリオレフィンワックスをさらに添加しても良い。
【００５８】
Ｅ：酸化チタン
本発明の実施の形態に係る塩化ビニル樹脂組成物は、白色着色剤として酸化チタンを含有している。（Ｅ）酸化チタンの含有割合は、（Ａ）〜（Ｆ）成分の合計含量に対して２５〜８０質量％であることが好ましく、３０〜７５質量％であることがより好ましい。（Ｅ）酸化チタンの含量は、塩化ビニル樹脂１００質量部に対して０．５〜６質量部であることが好ましく、０．８〜４．５質量部含有することがより好ましい。
【００５９】
Ｆ：フタロシアニンブルー
本発明の実施の形態に係る塩化ビニル樹脂組成物は、青色着色剤としてフタロシアニンブルーを含有している。（Ｆ）フタロシアニンブルーの含有割合は、（Ａ）〜（Ｆ）成分の合計含量に対して０．１〜３質量％であることが好ましく、０．２〜２質量％であることがより好ましい。（Ｆ）フタロシアニンブルーの含量は、塩化ビニル樹脂１００質量部に対して０．００５〜０．２質量部であることが好ましく、０．０１〜０．１質量部含有することがより好ましい。
【００６０】
（Ｆ）フタロシアニンブルーに対する（Ｅ）酸化チタンの含有質量比（Ｅ／Ｆ）が５０以上であることが好ましい。上限は特に限定されないが、１３０以下であることが好ましい。
【００６１】
（可塑剤）
本発明の実施の形態に係る塩化ビニル樹脂組成物には、可塑剤として、従来公知の可塑剤を添加することができる。特に限定はされないが、例えば、フタル酸エステル、イソフタル酸エステル、テレフタル酸エステル、トリメリット酸エステル、ピロメリット酸エステル、リン酸エステル、アジピン酸系ポリエステルなどが挙げられる。特性を補うために、アジピン酸エステル、セバシン酸エステル、塩素化パラフィン、ヘキサンジカルボン酸エステル、エポキシ化大豆油などを適量用いても良い。また、これらをブレンドして用いても良い。
【００６２】
（安定剤）
本発明の実施の形態に係る塩化ビニル樹脂組成物には、安定剤として、従来公知の安定剤を添加することができる。特に限定はされないが、安定剤は、鉛を含有しない非鉛系安定剤を用いることが、法規制上好ましい。非鉛系安定剤としては、ハイドロタルサイト系安定剤や、カルシウム−亜鉛系の複合安定剤を挙げることができる。前述の脂肪酸金属塩としてステアリン酸カルシウムやステアリン酸亜鉛等を添加した場合、これらを安定剤として機能させることもできる。
【００６３】
（その他の添加剤）
本発明の実施の形態に係る塩化ビニル樹脂組成物には、上記添加剤に加え、必要に応じて、難燃剤、紫外線吸収剤、光安定剤、滑剤、充填剤、加工性改良剤、その他の改質剤などを単独で又は２種以上を組み合わせて用いることもできる。
【００６４】
難燃剤として、例えば、三酸化アンチモン、金属水和物が挙げられる。金属水酸化物としては、水酸化マグネシウム、水酸化アルミニウム、ハイドロタルサイト、カルシウムアルミネート水和物、水酸化カルシウム、水酸化バリウム、ハードクレー等が使用される。
【００６５】
充填剤として、焼成クレー、水和クレー、カーボンブラック、シリカ、炭酸カルシウム、珪酸アルミニウム、酸化チタン、フェライト系磁性粉、タルク等が挙げられる。
【００６６】
本発明の実施の形態に係る塩化ビニル樹脂組成物は、成形後に架橋を施しても良い。架橋の方法は、従来公知の方法を使用でき、特に限定はされないが、化学架橋、シラン架橋、放射線架橋等の方法を用いることができる。架橋度は、ゲル分率で４０〜６５％であることが好ましく、４９〜６０％であることがより好ましい。
【００６７】
架橋助剤として、トリメチロールプロパントリメタクリレート、ジペンタエリスリトールヘキサアクリレート等を使用することができ、塩化ビニル樹脂１００質量部に対して、例えば２〜２０質量部添加することができる。２質量部未満では、架橋が不十分になる場合があり、２０質量部を超えると成形時に架橋してしまう場合がある。
【００６８】
（用途）
本発明の実施の形態に係る塩化ビニル樹脂組成物は、空色に着色された軟質塩化ビニル樹脂組成物全般に適用可能であり、電線被覆材としては、絶縁体及びシースのどちらにも使用できる。代表例としては、通信用ＬＡＮケーブル外被材などが挙げられる。
【００６９】
〔絶縁電線〕
本発明の実施形態に係る絶縁電線は、導体と、導体の外周に被覆された、本発明の実施形態に係る上記塩化ビニル樹脂組成物からなる絶縁層とを備えたことを特徴とする。
【００７０】
図１は、本発明の実施の形態に係る絶縁電線の一例を示す横断面図である。
図１に示すように、本実施の形態に係る絶縁電線１０は、導体１と、導体１の外周に被覆された絶縁層２とを備える。被覆される導体１としては、例えば外径０．１５〜７ｍｍφ程度の導体を使用することができる。錫メッキ軟銅線を撚り合わせた導体などを好適に使用することができるが、これに限定されるものではない。導体１は、図１のように１本である場合に限られず、複数本であってもよい。
【００７１】
絶縁層２は、本発明の実施の形態に係る上記の塩化ビニル樹脂組成物から構成されている。押出被覆等の成形手段により絶縁層として被覆した後、電子線照射等の方法により塩化ビニル樹脂を架橋することにより絶縁電線を得ることができる。なお、押出被覆は、架橋前の塩化ビニル系樹脂組成物をロール、バンバリー、押出機などで混練し、得られたペレットコンパウンドと導体とをクロスヘッドダイを付設した従来公知の電線用押出機で電線被覆押出成形することなどにより行うことができる。
【００７２】
本実施の形態においては、絶縁体を、単層で構成してもよく、また、多層構造とすることもできる。さらに、必要に応じて、セパレータ、編組等を施してもよい。
【００７３】
〔ケーブル〕
本発明の実施形態に係るケーブルは、本発明の実施形態に係る上記塩化ビニル樹脂組成物を被覆材料（シースないし絶縁層及びシース）として使用したことを特徴とする。
【００７４】
図２は、本発明の実施の形態に係るケーブルの一例を示す横断面図である。
図２に示すように、本実施の形態に係るケーブル２０は、導体１に絶縁層２を被覆した絶縁電線３本を紙等の介在４と共に撚り合わせた三芯撚り線と、三芯撚り線の外周に施された押え巻きテープ５と、その外周に押出被覆されたシース３とを備える。絶縁電線は単芯でもよく、三芯以外の多芯撚り線であってもよい。
【００７５】
シース３は、本発明の実施の形態に係る上記の塩化ビニル樹脂組成物から構成されている。絶縁体２も上記の塩化ビニル樹脂組成物から構成されていてもよい。押出被覆等の成形手段により絶縁層やシース層として被覆した後、電子線照射等の方法により塩化ビニル樹脂を架橋することによりケーブルを得ることができる。
【００７６】
本実施の形態においては、シースを、単層で構成してもよく、また、多層構造とすることもできる。さらに、必要に応じて、セパレータ、編組等を施してもよい。
【００７７】
〔本発明の実施形態の効果〕
（１）本発明の実施形態によれば、空色を呈するためにフタロシアニンブルーを使用した塩化ビニル樹脂組成物において、日光や蛍光灯直下で使用しても空色発色度の低下（白色化）を抑制できる塩化ビニル樹脂組成物、並びにこれを用いた絶縁電線及びケーブルを提供することができる。
【００７８】
（２）本発明の実施形態によれば、（Ｆ）フタロシアニンブルーの添加量が塩化ビニル樹脂１００質量部に対して０．１質量部以下であっても、紫外線で原色の青色が維持できずに退色することなく、色相の維持が可能となるため、日光や蛍光灯直下で使用しても空色発色度の低下（白色化）を抑制できる塩化ビニル樹脂組成物、並びにこれを用いた絶縁電線及びケーブルを提供することができる。
（３）本発明の実施形態によれば、ステアリン酸亜鉛を他の脂肪酸金属塩（例えばマグネシウム塩）よりも多く添加することにより、熱負荷で原色の青色が維持できずに赤茶系に変色することなく、色相の維持が可能となるため、空色発色度の低下を抑制できる塩化ビニル樹脂組成物、並びにこれを用いた絶縁電線及びケーブルを提供することができる。
【実施例】
【００７９】
以下に、本発明を実施例及び比較例に基づいて更に詳しく説明するが、本発明はこれらに限定されるものではない。
【００８０】
（１）塩化ビニル樹脂組成物の作製
表３に示す各材料を記載された割合で配合し、１４０℃に加熱したオープンロールミキサーで混練混合した後、シート形状で取り出し、更に加熱プレス機にて１８０℃で５分間成形し、所定の肉厚の各実施例及び比較例の塩化ビニル樹脂組成物を得た。用いた材料は、表４に示す通りである。安定剤は、表５の組成・割合としたものを用いた。
【００８１】
（２）退色性の評価
上記（１）で作製した塩化ビニル樹脂組成物を用いて、加熱プレス機にて０．５ｍｍｔとしたシート片を各例につき３枚ずつ作製した。その内の１枚は、基準として屋内の暗室に保管した。残りの２枚は、日中、日陰とならない屋外にて各々、２週間、１ヶ月間、日光曝露させた。退色の変化は、コニカミノルタ社の色差計ＣＲ−３００を用い、基準との色差がΔＥで３以内のものを合格とした。表３に評価結果を示す。
【００８２】
（３）変色度の評価
上記（１）で作製した塩化ビニル樹脂組成物を用いて、加熱プレス機によるプレス耐熱性にて、成形加工時の変色度合を検証した。プレス温度は、実際の押出作業を実施する時の温度１８０℃を適用し、プレス時間は１時間とした。１時間とした背景は、通常のＰＶＣ絶縁電線を６時間連続で作業させた後の色相変化と一致するためである。評価は、プレス前後の色相を目視で判断し、差が無いものを合格とした。表３に評価結果を示す。
【００８３】
【表３】
0006402675.tif 000012
【００８４】
【表４】
0006402675.tif 000013
【００８５】
【表５】
0006402675.tif 000014
【００８６】
本発明の規定する範囲内である実施例１〜３においては、退色性の評価、変色度の評価とも良好な結果が得られた。
【００８７】
一方、（Ｂ）イソシアヌレート化合物、（Ｃ）ステアロイルベンゾイルメタン、及び（Ｄ）０．９５〜１．１ｇ／ｃｍ3である高密度酸化ポリエチレンワックスが添加されていない比較例１〜２においては、退色現象が確認された。
【００８８】
なお、本発明は、上記実施の形態及び実施例に限定されず種々に変形実施が可能である。
【符号の説明】
【００８９】
１０：絶縁電線、２０：ケーブル
１：導体、２：絶縁層
３：シース、４：介在、５：押さえ巻きテープ
【図１】
0006402675.tif 000015
【図２】
0006402675.tif 000016